(57)【特許請求の範囲】
【請求項１】
固形廃棄物をそのまま、または粉砕もしくは解砕して得られた粉粒体について粒度および性状により選別手段を選択して物理的分別を進める金属回収法において、固形廃棄物をそのまま、または粉砕もしくは解砕して得られた粉粒体を長穴の篩目をもつ長穴篩で篩分した後、得られた篩下粉粒体を角穴または丸穴の篩目をもつ角穴篩または丸穴篩で篩分して金属粒体からなる篩上粒体を回収する工程を備えることを特徴とする固形廃棄物からの金属回収法。
【請求項２】
固形廃棄物をそのまま、または粉砕もしくは解砕して得られた粉粒体をさらに摩砕した後、前記工程に供することを特徴とする請求項１記載の固形廃棄物からの金属回収法。
【請求項３】
前記角穴篩または丸穴篩の篩目が０．５〜５ｍｍであり、且つ、前記長穴篩の篩目は短辺が０．５〜５ｍｍで長辺が５〜１００ｍｍであることを特徴とする請求項１または２記載の固形廃棄物からの金属回収法。
【請求項４】
前記長穴篩の篩目は２×６０ｍｍであり、且つ前記角穴篩または丸穴篩の篩目は３ｍｍであることを特徴とする請求項１または２記載の固形廃棄物からの金属回収法。
【請求項５】
(1) 固形廃棄物をそのまま、または粉砕もしくは解砕して得られた粉粒体を長穴の篩目をもつ長穴篩で篩分する工程と、
(2) 前記(1) の長穴篩による篩分で得た篩上粒体から鉄系金属からなる磁着物粒体を回収する工程と、
(3) 前記(2) の磁着物粒体を回収した後の残物からステンレス鋼等の弱磁性物粒体を回収する工程と、
(4) 前記(3) の弱磁性物粒体を回収した後の残物から銅およびアルミニウム産物粒体を回収する工程と、
(5) 前記(4) の銅およびアルミニウム産物粒体を回収した後の残物から偏平状の非鉄金属粒体を回収する工程と、
(6) 前記(5) の非鉄金属粒体を回収した後の残物を金属粒体と非金属粒体に分別して回収する工程と、
(7) 前記(1) の長穴篩で篩分して得た篩下粉粒体を角穴または丸穴の篩目をもつ角穴篩または丸穴篩で篩分して金属粒体からなる篩上粒体を回収する工程と、
(8) 前記(7) の角穴篩または丸穴篩で篩分して得た篩下粉粒体から鉄系金属からなる磁着物粉粒体を回収する工程と、
(9) 前記(8) の磁着物粉粒体を回収した後の残物を非鉄金属粉粒体と非金属粉粒体に分別して回収する工程と
からなることを特徴とする固形廃棄物からの金属回収法。
【請求項６】
固形廃棄物をそのまま、または粉砕もしくは解砕して得られた粉粒体をさらに摩砕した後前記長穴篩で篩分することを特徴とする請求項５記載の固形廃棄物からの金属回収法。
【請求項７】
前記角穴篩または丸穴篩は篩目が０．５〜５ｍｍであり、前記長穴篩の篩目は短辺が０．５〜５ｍｍで長辺が５〜１００ｍｍであることを特徴とする請求項５または６記載の固形廃棄物からの金属回収方法。
【請求項８】
前記長穴篩の篩目は２×６０ｍｍで、且つ、前記角穴篩または丸穴篩の篩目は３ｍｍであることを特徴とする請求項５または６記載の固形廃棄物からの金属回収法。
【請求項９】
(1) 固形廃棄物を粉砕または解砕する粉砕機と、
(2) 該粉砕機によって得られた粉粒体を篩分する長穴の篩目を有する長穴振動篩と、
(3) 該長穴振動篩による篩分で得られた篩上粒体から磁着物粒体を分離して回収する常磁力磁選機と、
(4) 前記(3) の磁着物粒体を回収した後の残物からステンレス鋼等の弱磁性物粒体を分離して回収する高磁力磁選機と、
(5) 前記(4) の弱磁性物粒体を回収した後の残物から銅およびアルミニウム産物粒体を分離して回収する渦電流選別機と、
(6) 前記(5) の銅およびアルミニウム産物粒体を回収した後の残物から偏平状の非鉄金属粒体を分離して回収する形状分離機と、
(7) 前記(6) の非鉄金属粒体を回収した後の残物を金属粒体と非金属粒体とに分別して回収するジグ選別機と、
(8) 前記(2) の長穴振動篩の篩分により得られた篩下粉粒体から金属粒体からなる篩上粒体を回収する角穴振動篩または丸穴振動篩と、
(9) 前記(8) の角穴振動篩または丸穴振動篩の篩分により得られた篩下粉粒体から磁着物粉粒体を分離して回収する湿式磁選機と、
(10)  前記(9) の磁着物粉粒体を回収した後の残物を重量物としての非鉄金属粉粒体と軽量物としての非金属粉粒体とに分別して回収する揺動選別機と
を備えてなることを特徴とする固形廃棄物からの金属回収装置。
【請求項１０】
前記粉砕機により粉砕または解砕された前記固形廃棄物を摩砕する摩砕機を備えることを特徴とする請求項９記載の固形廃棄物からの金属回収装置。
【請求項１１】
前記角穴振動篩または丸穴振動篩は篩目が０．５〜５ｍｍであり、且つ、前記長穴振動篩は篩目の短辺が０．５〜５ｍｍで長辺が５〜１００ｍｍであることを特徴とする請求項９または１０記載の固形廃棄物からの金属回収装置。
【請求項１２】
前記長穴振動篩の篩目が２×６０ｍｍであり、且つ、前記角穴振動篩または丸穴振動篩の篩目が３ｍｍであることを特徴とする請求項９または１０記載の固形廃棄物からの金属回収装置。
【発明の詳細な説明】
【０００１】
【発明の属する技術分野】
本発明は固形廃棄物からの金属回収方法に関し、特に、ワイヤー、ケーブル、端子類、電子部品等の電子機器廃棄物およびそのシュレッダーダストのような細かい粒群の固形廃棄物に含まれる金属の回収方法に関する。
【０００２】
【従来の技術】
廃自動車、廃家電製品、廃電子機器製品、および建設廃材等の固形廃棄物を材料別でみると、鉄系金属、非鉄系金属、プラスチック、セラミックス等によるいろいろな部材が使われている。これらのいろいろな材料による部材はまたいろいろな形で接合化され、複合化されている。このような部材からなる固形廃棄物をシュレッダー処理にかけて得られるシュレッダーダストおよび選別残渣あるいはその焼却残渣について、磁力選別、比重差選別または風力選別等物理選別により比較的再資源化が容易な金属類を回収する試みはなされている（特開平９−７５８５３号公報）。
【０００３】
しかし、上記の焼却され破砕乃至粉砕された固形廃棄物には、鉄系金属や非鉄系金属が非金属類と共に塊状のものから集塵ダストのような非常に細かい粒群のものまで非常に広い粒度範囲にわたって含まれているにもかかわらず、従来の分別方法によれば固形廃棄物からの金属回収は殆ど粗い粒群のものに限られ、細かい粒群のものについては全く再資源化が図られていない状況にあった。このような状況から、本発明者等においては、先に、固形廃棄物を焼却破砕後、粗い粒群からシュレッダーダストのような細かい粒群までにわたり、鉄系金属材や銅および鉛−亜鉛等の非鉄系金属材とその他の非金属材料との分別を進めることによって、鉄系金属材料を回収すると共に銅および鉛−亜鉛等非鉄系金属材料をそのまま製錬工程に導入可能な状態で回収してその再資源化を図ることを目的として、物理選別による効率的な固形廃棄物からの金属回収方法およびその装置について特許出願を行っている（特願平１０−７４８８７号）。
【０００４】
即ち、この先行発明は、図２の固形廃棄物からの金属回収のフローシートに示すように、予め予備振動篩２１や吊下げ磁選機２２によって粗い塊状または長手状の金属材を除いた焼却残渣による固形廃棄物を粉砕機２３によって粉砕または解砕して振動篩２４で篩分する工程と、前記振動篩２４の篩上粒体から常磁力磁選機２５を用いて鉄系金属からなる磁着物粒体を回収する工程と、高磁力磁選機２６を用いて該磁着物粒体を回収した後の残物からステンレス鋼等の弱磁性物粒体を回収する工程と、渦電流選別機２７を用いて該弱磁性物粒体を回収した後の残物から銅・アルミニウム産物粒体を回収する工程と、形状分離機２８を用いて該銅・アルミニウム産物粒体を回収した後の残物から偏平状の非鉄金属粒体を回収する工程と、該非鉄金属粒体を回収した後の残物をジグ選別機２９を用いて金属粒体と非金属粒体に分別して回収する工程と、前記振動篩２４の篩下粉粒体から湿式磁選機３０により鉄系金属からなる磁着物粉粒体を回収する工程と、該磁着物粉粒体を回収した後の残物を揺動選別機３１を用いて非鉄金属粉粒体と非金属粉粒体に分別して回収する工程とからなるところの固形廃棄物からの金属回収方法およびそのための装置に関するものである。なお、揺動選別機３１からの非金属粉粒体については沈降槽３２と濾過機３３によって回収し、管理型最終処分場に蓄積するようにしている。
【０００５】
【発明が解決しようとする課題】
上記の先行発明により、本発明者等は細かい粒群からの金属特に銅系非鉄金属の回収にかなりの成果を得たものであるが、上記の金属回収方法とその装置による廃電子機器製品や廃家電製品等固形廃棄物からの金属特に銅系金属の回収処理において、なおも細かい粒群からなる非金属廃棄物中に混在して廃棄処分される銅等有用金属分が少なからずあるという問題が残されていた。また、前記の細かい粒群からなる非金属廃棄物の水媒体方式による分別処理において、混在金属類によると思われる液送ポンプの詰まりが問題となっていた。
即ち、本発明は、このような問題に鑑み、廃電子機器製品、廃家電製品等のシュレッダーダスト、焼却灰等の固形廃棄物をさらに強化された物理選別で、非鉄系金属材と鉄系金属材と非金属材との効率的な分別を図り、特に製錬工程への導入が容易な銅等非鉄系金属材料の回収率を向上させ、且つ、上記の液送ポンプの詰まり等作業上のトラブルを解消することを目的とするものである。
【０００６】
【課題を解決するための手段】
上記の目的を達成するため、本発明は、固形廃棄物をそのまま、または粉砕もしくは解砕して得られた粉粒体について粒度および性状により選別手段を選択して物理的分別を進める金属回収法において、固形廃棄物をそのまま、または粉砕もしくは解砕して得られた粉粒体を長穴の篩目をもつ長穴篩で篩分した後、得られた篩下粉粒体を角穴または丸穴の篩目をもつ角穴篩または丸穴篩で篩分して金属粒体からなる篩上粒体を回収する工程を備えることを特徴とする固形廃棄物からの金属回収法を、また、固形廃棄物をそのまま、または粉砕もしくは解砕して得られた粉粒体をさらに摩砕した後、前記工程に供することを特徴とする固形廃棄物からの金属回収法を、また、前記角穴篩または丸穴篩の篩目が０．５〜５ｍｍであり、且つ、前記長穴篩の篩目は短辺が０．５〜５ｍｍで長辺が５〜１００ｍｍであることを特徴とする固形廃棄物からの金属回収法を、そしてまた、前記長穴篩の篩目は２×６０ｍｍであり、且つ、前記角穴篩または丸穴篩の篩目は３ｍｍであることを特徴とする固形廃棄物からの金属回収法を提供する。
さらに、本発明は、(1) 固形廃棄物をそのまま、または粉砕もしくは解砕して得られた粉粒体を長穴の篩目をもつ長穴篩で篩分する工程と、(2) 前記(1) の長穴篩の篩分で得た篩上粒体から鉄系金属からなる磁着物粒体を回収する工程と、(3) 前記(2) の磁着物粒体を回収した後の残物からステンレス鋼等の弱磁性物粒体を回収する工程と、(4) 前記(3) の弱磁性物粒体を回収した後の残物から銅およびアルミニウム産物粒体を回収する工程と、(5) 前記(4) の銅およびアルミニウム産物粒体を回収した後の残物から偏平状の非鉄金属粒体を回収する工程と、(6) 前記(5) の非鉄金属粒体を回収した後の残物を金属粒体と非金属粒体に分別して回収する工程と、(7) 前記(1) の長穴篩で篩分して得た篩下粉粒体を角穴または丸穴の篩目を持つ角穴篩または丸穴篩で篩分して金属粒体からなる篩上粒体を回収する工程と、(8) 前記(7) の角穴篩または丸穴篩で篩分して得た篩下粉粒体から鉄系金属からなる磁着物粉粒体を回収する工程と、(9) 前記(8) の磁着物粉粒体を回収した後の残物を非鉄金属粉粒体と非金属粉粒体に分別して回収する工程とからなることを特徴とする固形廃棄物からの金属回収法を、また、固形廃棄物をそのまま、または粉砕もしくは解砕して得られた粉粒体をさらに摩砕した後前記長穴篩で篩分することを特徴とする固形廃棄物からの金属回収法を、また、前記角穴篩または丸穴篩は篩目が０．５〜５ｍｍであり、且つ、前記長穴篩は短辺が０．５〜５ｍｍで長辺が５〜１００ｍｍであることを特徴とする固形廃棄物からの金属回収法を、さらにまた、前記長穴篩の篩目は２×６０ｍｍで、且つ、前記角穴篩または丸穴篩は篩目が３ｍｍであることを特徴とする固形廃棄物からの金属回収法を提供する。
【０００７】
そしてまた、本発明は、(1) 固形廃棄物を粉砕または解砕する粉砕機と、(2) 該粉砕機によって得られた粉粒体を篩分する長穴の篩目を有する長穴振動篩と、(3) 該長穴振動篩による篩分で得られた篩上粒体から磁着物粒体を分離して回収する常磁力磁選機と、(4) 前記(3) の磁着物粒体を回収した後の残物からステンレス鋼等の弱磁性物粒体を分離して回収する高磁力磁選機と、(5) 前記(4) の弱磁性物粒体を回収した後の残物から銅およびアルミニウム産物粒体を分離して回収する形状分離機と、(6) 前記(5) の銅およびアルミニウム産物粒体を回収した後の残物から偏平状の非鉄金属粒体を分離して回収する形状分離機と、(7) 前記(6) の非鉄金属粒体を回収した後の残物を金属粒体と非金属粒体に分別して回収するジグ選別機と、(8) 前記(2) の長穴振動篩の篩分により得られた篩下粉粒体から金属粒体からなる篩上粒体を回収する角穴振動篩または丸穴振動篩と、(9) 前記(8) の角穴振動篩または丸穴振動篩の篩分により得られた篩下粉粒体から磁着物粉粒体を分離して回収する湿式磁選機と、(10)前記(9) の磁着物粉粒体を回収した後の残物を重量物としての非鉄金属粉粒体と軽量物としての非金属粉粒体とに分別して回収する揺動選別機とを備えてなることを特徴とする固形廃棄物からの金属回収装置を、また、前記粉砕機により粉砕もしくは解砕された、または発生したままの前記固形廃棄物をさらに摩砕する摩砕機を備えることを特徴とする固形廃棄物からの金属回収装置を、また、前記角穴振動篩または丸穴振動篩は篩目が０．５〜５ｍｍであり、且つ、前記長穴振動篩は篩目の短辺が０．５〜５ｍｍで長辺が５〜１００ｍｍであることを特徴とする固形廃棄物からの金属回収装置を、さらにまた、前記長穴振動篩の篩目が２×６０ｍｍであり、且つ、前記角穴振動篩または丸穴振動篩の篩目が３ｍｍである固形廃棄物からの金属回収装置を提案する。
【０００８】
【発明の実施の形態】
本発明は、ワイヤー、ケーブル、端子類、電子部品を含む電子機器製品等には銅系非鉄金属が多く含まれ、その廃棄物およびそのシュレッダーダストのような固形廃棄処理物の細かい粒群には、小穴篩を通り抜ける粒状あるいは線状の非鉄系有用金属が多いことに着目してなされたものであり、上記の非常に広い範囲の粒群の固形廃棄物を、好ましくはそれら固形廃棄物を予備篩で篩分して得られた篩下残渣を対象とし、この篩下残渣を必要であれば粉砕機により粉砕し、さらに、篩で篩上粒体と篩下粉粒体に分別し、粒度および性状により選別手段を選択して物理的分別濃縮化を進める金属回収法およびその装置において、前記篩下粉粒体を前記粉砕機により粉砕または解砕して金属分と非金属分との分別を容易にすると共に好ましくはさらに摩砕機により摩擦作用を加えた粉砕を行って伸びのある非鉄系金属粉粒体の偏平化乃至線状化を促進させた後、前記篩として長穴篩を用いて篩分するものである。
【０００９】
この長穴篩を通り抜ける長穴篩下粉粒体については、さらに、通常の角穴篩または丸穴篩により分別することにより、偏平化された銅等非鉄系金属を濃縮した角穴篩上粒体を回収することができ、これにより、非金属粉体中に混在して廃棄される金属特に非鉄系金属の回収が図れ、その回収率を高めることができる。
角穴篩および丸穴篩の篩目は作業性および金属の回収率の点から、それぞれ０．５〜５ｍｍ（０．５×０．５ｍｍ〜５×５ｍｍ）および０．５〜５ｍｍ径である。また、同様に作業性および金属回収率の点から長穴篩の篩目は短辺が０．５〜５ｍｍで、長辺は前記角穴篩または丸穴篩の篩目より十分に長い寸法を必要とし５〜１００ｍｍが好ましい。そして、長穴篩の篩目が２×６０ｍｍの場合、前記角穴の好ましい篩目は３ｍｍである。この場合、例えば、５９×５９ｍｍの面積を有する偏平状金属は、厚さが２ｍｍ以下であれば長穴篩を通過できるが、３ｍｍ角穴篩によって容易に通過が阻止されることになる。
【００１０】
なお、固形廃棄物の粉砕または解砕には、ジョークラッシャー、ハンマーミル、ケージミル、ボールミル等任意の粉砕機や解砕機が使用できる。また摩砕作用を行う粉砕機即ち被粉砕物に圧縮、衝撃等の力を加えることによって摩擦的に破砕または粉砕する摩砕機として、２つのローラ間に被粉砕物をかみこんで圧縮と摩擦力を作用させるロールクラッシャー、回転円筒内にボールを収納して比較的低速の回転運動によって摩砕作用を行うボールミル、同様に回転円筒内にロッドを収納するロッドミル等が使用される。本発明では、このような摩砕機を使用することにより、金属特に伸びのある銅等非鉄系金属の偏平化および線状化を促進させ、さらに長穴篩と角穴篩または丸穴篩とを組み合わせることにより金属捕捉性を高めることができたものである。なお、摩砕に先行する粉砕または解砕により摩擦力を利かせた摩砕作用が行われ、金属粒体の十分な偏平化乃至線状化が行われるのであれば、第２段階の摩砕は必要でない。
【００１１】
即ち、本発明では、前記長穴篩による長穴篩下粉粒子をさらに角穴篩または丸穴篩で篩別した角穴（丸穴）篩上粒体はそのまま非鉄系金属回収物として製錬工程への混用原料とし、さらに、角穴（丸穴）篩下粉粒体は、磁気的性質を利用して鉄系金属を、また、比重差を利用して銅等の非鉄系金属とガラス等非金属類とに分別することにより、含有する有用金属を効率的に回収できる。また、前記長穴篩の長穴篩上粒体においては、従来処理工程に従って、磁気的性質を利用して鉄系金属を、電気的性質を利用してアルミニウム系および／または銅系金属を、形状の違いを利用して銅系金属および／またはステンレス鋼を回収し、また、比重差を利用して鉛・亜鉛等非鉄系金属とガラス・セラミックス等非金属類とに分別することができる。
以下、図１の廃電子機器製品を含む固形廃棄物からの金属回収工程を示すフローシートを参照し、固形廃棄物としてのシュレッダーダストをロータリーキルンで焼却して得た焼却残渣を対象に、本発明の実施の形態について説明する。
【００１２】
焼却残渣を篩分する予備振動篩１は次工程以降のトラブルを防ぐためのものであるが、その篩目は、一般的に採用される機器類を想定すれば、２０〜５０ｍｍが好ましい。
シュレッダーダストの焼却残渣には塊状あるいは長手状の鉄材乃至銅材を含むものが多く、篩目２０ｍｍ（２０×２０ｍｍ）の予備振動篩１に供給することにより、２０ｍｍ篩上残渣として金属単味のものまたは単味に近いものを篩別でき、手選別により容易に銅系金属産物を回収することができる。また、この２０ｍｍ篩上残渣は図示しない通常の吊下げ磁選機に供給し、鉄を主体とする鉄系金属による磁着物残渣と銅その他を含む非鉄系金属による非磁着性残渣とに分別して回収することができる。磁着物残渣は鉄スクラップとして回収されて市場に供され、非磁着物残渣からは手選別により製錬工程用原料となる銅産物を容易に回収することができる。
【００１３】
２０ｍｍ篩下残渣には鉄、銅、アルミニウム等が複合的に混在するが、長手状の鉄片がこの２０ｍｍ振動篩を通って次工程以降においてトラブルを引き起こす場合があり、その防止のため吊下げ磁選機２にかけて磁着物を回収する。非磁着物については、ロッドミルやボールミル等粉砕機３に供給して摩擦力を利用した粉砕を行う。得られた粉粒体は篩目２×６０ｍｍの長穴振動篩４に供給して分別する。
粉砕機３は金属分と非金属分との分別を容易にすると共に金属分のうち、特に伸びのある銅等非鉄系金属の一層の偏平化を促進し、長穴振動篩４と後記の角穴（丸穴）振動篩５を利用して他の鉄系金属や非金属類からの分別の効率化を図ることができる。長穴振動篩４は、打抜き加工による長円形篩目あるいは類似の楕円形篩目のものであってもよく、その篩目寸法は長方形篩目に準じて容易に設定できる。
【００１４】
長穴篩上粒体は鉄系および銅系の金属を多く含むので、まず、１５００〜２０００ガウスの常磁力磁選機６によって鉄系金属が大部分を占める磁着物粒体を分離回収し、次いで、この磁着物粒体を回収した後の残物即ち非磁着物粒体は６０００〜７０００ガウスの磁力を備える高磁力磁選機７に供給し、ステンレス鋼等の弱磁性物粒体を分離回収する。
この弱磁性物粒体を回収した後の残物即ち非弱磁性物粒体については、渦電流選別機８に供給することにより、渦電流による磁気反発力を利用して比重の小さいアルミニウム分の他銅系金属をも含む導電性の銅・アルミ産物粒体を分離し回収することができる。
【００１５】
さらに、銅・アルミ産物粒体を回収した後の残物即ち非銅・アルミ産物粒体は、形状分離機９にかけて偏平状銅系金属粒体の他、前記高磁力磁選機７に磁着しなかったステンレス鋼をも含む偏平状非鉄金属粒体を分離回収し、銅製錬工程等に混用原料として供給する。この形状分離機９は０〜４０°に傾けて粒体を搬送するベルトコンベアで粒子をその搬送中に粒子の比重差や形状差及び形状に基づく摩擦の差によって偏平状の銅等非鉄金属粒体を容易に分別するものである。
次いで、残物即ち非偏平金属粒体を垂直筒内に上昇水流を流したジグ選別機１０に導入することにより、比重差を利用してガラス・セラミックス類を主体とする軽量の非金属類から、これまで分離しきれなかった重量のある金属粒体を分別し回収することができる。この金属粒体には、銅、鉛、亜鉛が含まれており、混用原料として製錬工程に供給する。
【００１６】
なお、上記の渦電流選別機８から形状分離機９に続く工程順序は磁着しない偏平なステンレス鋼片が多く含まれる場合に有効で、銅・アルミ産物粒体からステンレス鋼をなるべく除きたい場合に用いる。また、銅とアルミニウムの分離は必要あれば、後工程で比重差を利用した方法によって行う。逆に、含まれるステンレス鋼が無視できる程度に少量であれば、上記の両工程の渦電流選別機８と形状分離機９の順序を入れ替えて、弱磁性物粒体を回収した後の非弱磁性物粒体から形状分離機９により銅粒体を主に回収し、引き続き渦電流選別機８に供給してアルミニウム粒体を回収するという変形操業を行うことができる。この場合、後工程での銅とアルミニウムの分離は必要がなくなる。
【００１７】
一方、前記の篩目２×６０ｍｍの長穴振動篩４における長穴篩下粉粒体は焼却残渣の大部分を占めるものであるが、成分としても、銅、鉛、亜鉛およびアルミニウム等非鉄系金属を多く含んでいる。この長穴振動篩４を通過した長穴篩下粉粒体はさらに篩目３ｍｍ（３×３ｍｍ）の角穴（または３ｍｍ径の丸穴）振動篩５にかけることにより、粉砕乃至摩砕により偏平化または線状化された銅分の高い非鉄系金属片を角穴（丸穴）篩上粒体として効率的に回収することができる。篩目３ｍｍの角穴振動篩５を通過した角穴篩下粉粒体は微粉状態のものを多く含み、且つ、前工程の粉砕機や振動篩等で水分を含むようになるため水媒体方式の処理を利用する。また、この水媒体方式は処理量が多い場合の処理においても有利である。即ち、角穴篩下粉粒体はまず湿式磁選機１１に供給して磁選する。なお、この角穴篩下粉粒体は角穴振動篩５により偏平状乃至線状金属片の多くが除かれているものであって、このことによって液送ポンプ特にこの角穴篩下粉体を湿式磁選機１１に送るポンプの詰まりが好適に防止されることになった。前記湿式磁選機１１によって分別される鉄系金属を含む磁着物粉粒体は少量であるが、残物即ち非磁着物粉粒体はスパイラル分級機（エーキンス）に導入し、比較的重い粗粉粒体と比較的軽い微粉粒体とに分級する。スパイラル分級機でかき上げられた粗粉粒体の方は引き続き揺動選別機１２に供給する。揺動選別機１２は、導入した非磁着物粉粒体に水を供給してテーブルの揺動により、比重差選別を行うもので、この揺動選別機１２により前記角穴振動篩５によって回収できなかった重量物として銅を主体とする非鉄金属粉粒体が回収できる。
【００１８】
揺動選別機１２から軽量物として分離された非金属粉粒体はさらに沈降槽１３に供給された後、沈殿物として回収される。この沈殿物はガラス・セラミックス等非金属物を主体とし金属回収には不適当であって、管理型最終処分場に蓄積する。沈降槽１３からの溢流物はさらにフィルタープレス等濾過機１４により濾過回収される。その濾滓は非金属粉粒体であり管理型最終処分場に蓄積する。
即ち、本発明の固形廃棄物からの金属回収方法によれば、シュレッダーダストのような細かい粒群においても、鉄系金属即ち磁性物粉粒体が回収され、また、アルミニウムを高い比率で含むアルミニウム滓が回収されると共に、非鉄製錬工程に導入可能な程度に銅、鉛、亜鉛が濃縮された非鉄系金属粉粒体がガラスやセラミックス等非金属類からさらに高い比率の量で分離できる。
【００１９】
【実施例】
〔実施例〕
以下、シュレッダーダストをロータリーキルンで焼却した焼却残渣について図１のフローシートの方法及び装置に従って処理し、金属分の分布及び回収状況を調査した。
即ち、表１に示す成分のシュレッダーダストの焼却残渣を篩目２０ｍｍの予備振動篩１に供給して篩分した。次いで、２０ｍｍ篩上残渣について手選別により銅産物を選別した。残渣は殆ど鉄系金属からなっていた。２０ｍｍ篩下残渣は、１７００ガウスの吊下げ磁選機２に供給して磁着物を分離した後、その非磁着物を粉砕機３即ちボールミルで粉砕し、その粉粒体を篩目２×６０ｍｍの長穴振動篩４で篩分した。なお、ボールミルは摩砕作用をも有するので、摩砕工程は省略してある。
【００２０】
長穴篩上粒体は２７００ガウスの常磁力磁選機６にかけて磁着物粒体を回収し、この残物即ち非磁着物粒体は６５００ガウスの高磁力磁選機７に供給してステンレス鋼粒を含む弱磁性物粒体を回収した後、その残物即ち非弱磁性物粒体を３５００ガウスの渦電流選別機８に投入し、導電性の銅・アルミ産物粒体を回収した。さらに、残物即ち非銅・アルミ産物粒体を形状分離機９に供給し、形状の相違を利用して銅分を主とする偏平金属粒体を回収した。残物即ち非偏平金属粒体はさらに、ジグ選別機１０に供給することにより、金属粒体とガラスやセラミッスクス等の非金属粒体とに分別して回収した。
【００２１】
一方、長穴篩下粉粒体については、篩目３ｍｍの角穴振動篩５にかけて銅含有量の高い非鉄系金属を含む角穴篩上粒体を回収した。角穴篩下粉粒体は１５００ガウスの湿式磁選機１１に供給し、磁着物粉粒体を回収した。分別された残物即ち非磁着物粉粒体は揺動選別機１２に供給して重量物として非鉄金属粉粒体を回収した。揺動選別機１２から軽量物として回収した非金属粉粒体は沈降槽１３に導入して沈殿物としてガラス等非金属の沈殿物を得、沈降槽１３からの溢流物は濾過機１４即ちフィルタープレスに供給して濾滓としてガラス等非金属粉粒体を得た。
上記の回収物について、銅、鉛、亜鉛、鉄及びアルミニウムの分析成分を焼却残渣の分析成分と共に表１に示した。なお、角穴篩上粒体と揺動選別による非鉄金属粉粒体とを合体した場合の成分値をも表示した。
【００２２】
【表１】
0003664586.tif 000002
【００２３】
また、焼却残渣の処理量を１００％とした場合の各回収物における量分布割合と、焼却残渣の成分量を１００％とした場合の各回収物における成分分布割合を表２に示した。なお、角穴篩上粒体と揺動選別による非鉄金属粉粒体とを合体した場合の分布割合をも表示した。
【００２４】
【表２】
0003664586.tif 000003
【００２５】
〔比較例〕
上記の実施例に対する比較例として、図２に示した従来の処理工程に従って実施例の場合と同一の焼却残渣による固形廃棄物の処理を行い、その回収物について金属成分とその分布状況を調査した。
２０ｍｍ振動篩（予備振動篩）２１による２０ｍｍ篩上残渣からは手選別により銅産物を選別し、２０ｍｍ篩下残渣については吊下げ磁選機２２にかけて磁着物を分別し、非磁着物をボールミルによる粉砕機２３に供給した後、得られた粉粒体をそのまま２ｍｍ角の振動篩２４にかけ、２ｍｍ篩上粒体と２ｍｍ篩下粉粒体とに篩別し、それぞれ、常磁力磁選機２５と湿式磁選機３０に直接供給するようにした以外は、使用した処理装置を含めて実施例の場合と同一の処理を行った。
【００２６】
供給物としての焼却残渣と回収物の金属成分値を表３に示した。
【表３】
0003664586.tif 000004
【００２７】
また、焼却残渣と回収物における金属成分の分布割合を表４に示した。
【表４】
0003664586.tif 000005
【００２８】
本発明では、長穴振動篩を採用することによって沈降分離滓および濾過分離滓として廃棄される非金属粉粒体に金属粉粒体が混入するのを抑制し、非鉄系金属の回収率を顕著に向上できるものであって、従来の比較例の場合においては実質的に回収の対象となる揺動選別による非鉄系金属粉粒体は、焼却残渣を１００％とする乾量で、８．９％であり、成分分布率は、銅が５６．６％、鉛が２２．７％、亜鉛が３３．３％、鉄が６．６％でアルミニウムが４．９％であったのに対して、本発明の実施例の場合、回収可能非鉄系金属として従来の揺動選別非鉄系金属に銅分の高い角穴篩上粒体が加わり、その量は１０．８％となり、成分分布率は、銅が６６．８％、鉛が２４．２％、亜鉛が３２．５％、鉄が７．５％でアルミニウムが１２．６％と、亜鉛を除いて向上した。
この結果、固形廃棄物（焼却残渣）から沈降分離非金属粉粒体と濾過分離非金属粉粒体までの回収全工程にわたる成分分布率について実施例（［表２］）を比較例（［表４］）と比較すると、本発明により、回収物を合体した各成分の回収率は、亜鉛分においては７０．５％から７０．４％と変わらないが、特に銅分においては７９．８％から８９．９％と著しく向上し、また、鉛分において４６．０％から４７．６％に、鉄分において４９．３％から５０．８％に、そして、アルミニウム分においては７．７％から１５．５％にそれぞれ向上した。
さらにまた、比較例の操業時に見られた湿式工程における粉粒体の移送時の液送ポンプの詰まりは実施例の操業時には発生しなかった。
【００２９】
【発明の効果】
以上の説明から明らかなように、本発明によれば、固形廃棄物から、物理選別で非金属類の濃縮分別を進めることにより、鉄系金属材および非鉄系金属材を回収するにあたり、特に、長穴篩の角穴篩の組合せによる篩分工程を採り入れ、好ましくは固形廃棄物の粉砕に摩砕工程を追加するように構成したから、伸びのある金属材の捕捉性が高くなり、非金属類への銅等非鉄系金属材の混入を抑え、製錬工程に導入可能な程度に濃縮された銅等非鉄系金属材の実収率を顕著に向上させる効率的な処理方法およびそのための装置を提供できるという効果を奏する。また、本発明によれば、前記処理方法およびその装置において粉粒体の湿式分別工程における液送ポンプの詰まりをも防止できるという効果をも奏する。
【図面の簡単な説明】
【図１】本発明の固形廃棄物からの金属回収工程を示すフローシートである。
【図２】比較例を示す従来の固形廃棄物からの金属回収工程を示すフローシートである。
【符号の説明】
１      予備振動篩
２      吊下げ磁選機
３      粉砕機
４      長穴振動篩
５      角穴振動篩
６      常磁力磁選機
７      高磁力磁選機
８      渦電流選別機
９      形状分離機
１０      ジグ選別機
１１      湿式磁選機
１２      揺動選別機
１３      沈降槽
１４      濾過機
【図１】
0003664586.tif 000006
【図２】
0003664586.tif 000007